(57)【特許請求の範囲】
【請求項１】
内燃機関用ベアリングであって、
前記ベアリング（１）は、青銅合金の第１層（２）と蒸着層（４）とが順に積層された鉄製基材（１０）を備え、
前記第１層（２）の上にバインディング層（３）が形成され、
前記バインディング層（３）は、前記第１層（２）と前記蒸着層（４）との結合を促進し、
前記バインディング層（３）は、ニッケルとクロムとを含むとともに、前記蒸着層（４）は、アルミニウムとスズとにより構成される合金を含み、
前記蒸着層（４）の上に、アルミニウム、銅、銀、タングステン合金、及びステンレス鋼（ｉｎｏｘ）から選ばれるソフトメタルと、フルオロポリマーと、シラン系材料とを備えた重合性ポリアミド−イミドマトリックスを含む滑り層（５）が形成され、
前記ベアリング（１）は、８５ＭＰａよりも高いグリップ荷重（ｇｒｉｐｐｉｎｇ  ｌｏａｄ）に耐える
ことを特徴とする内燃機関用ベアリング。
【請求項２】
前記蒸着層（４）は、スパッタリングにより蒸着されることを特徴とする請求項１に記載の内燃機関用ベアリング。
【請求項３】
前記滑り層（５）は、前記ソフトメタルを体積で１％〜１４％、好ましくは１１％〜１４％含むことを特徴とする請求項１に記載の内燃機関用ベアリング。
【請求項４】
前記滑り層（５）は、前記ソフトメタルを体積で１２．５％含むことを特徴とする請求項１〜３のいずれか１項に記載の内燃機関用ベアリング。
【請求項５】
前記滑り層（５）のソフトメタルは、フレーク状又は粉末状のアルミニウムであることを特徴とする請求項１に記載の内燃機関用ベアリング。
【請求項６】
前記滑り層（５）は、フルオロポリマーを体積で２％〜８％含むことを特徴とする請求項１に記載の内燃機関用ベアリング。
【請求項７】
前記フルオロポリマーは、ポリテトラフルオロエチレン（ＰＴＦＥ）型のものであることを特徴とする請求項１〜６のいずれか１項に記載の内燃機関用ベアリング。
【請求項８】
前記滑り層（５）は、前記シラン系材料を体積で３％〜６％含むことを特徴とする請求項１に記載の内燃機関用ベアリング。
【請求項９】
前記基材（１０）は、低炭素鋼又は中炭素鋼を含むことを特徴とする請求項１に記載の内燃機関用ベアリング。
【請求項１０】
前記蒸着層（４）は、１％〜４０％のスズ、１％のシリコン、１％の銅、２％の鉄、バランス材としてのアルミニウムを含むことを特徴とする請求項１に記載の内燃機関用ベアリング。
【請求項１１】
前記蒸着層（４）は、３〜２０マイクロメートルの範囲の厚さを備えたことを特徴とする請求項１に記載の内燃機関用ベアリング。
【請求項１２】
前記滑り層（５）は、５〜２０マイクロメートル、好ましくは７〜２０マイクロメートルの範囲の厚さを備えたことを特徴とする請求項１に記載の内燃機関用ベアリング。
【請求項１３】
前記蒸着層（４）は、３〜２０マイクロメートル、好ましくは５〜２０マイクロメートルの範囲の厚さを備えたことを特徴とする請求項１に記載の内燃機関用ベアリング。
【請求項１４】
前記バインディング層（３）は、３〜２０マイクロメートル、好ましくは１〜５マイクロメートルの範囲の厚さを備えたことを特徴とする請求項１３に記載の内燃機関用ベアリング。
【請求項１５】
前記滑り層（５）は、前記ベアリング（１）の耐用寿命を通じて前記蒸着層（４）に機能的に結合したままであることを特徴とする請求項１に記載の内燃機関用ベアリング。
【請求項１６】
前記ベアリング（１）は、１２０ＭＰａ〜１５０ＭＰａ、好ましくは１４０ＭＰａ〜１５０ＭＰａの負荷容量を有することを特徴とする請求項１に記載の内燃機関用ベアリング。
【請求項１７】
前記ベアリング（１）は、８５ＭＰａ〜９０ＭＰａの範囲のグリップ荷重に耐えることを特徴とする請求項１に記載の内燃機関用ベアリング。
【発明の詳細な説明】
【技術分野】
【０００１】
本発明は、潤滑性の低い高圧条件下での使用においても耐用寿命を増加させることを目的とした重合性滑り層を備えた内燃機関用ベアリングに関するものである。
【背景技術】
【０００２】
本発明は、ポリマーを含むベアリングに関し、鉄基材が青銅合金層で被覆され、その上にスパッタリングにより層が蒸着され、そして他の元素の間にソフトメタル合金を備えた重合性滑り層が形成され、第１層とスパッタ層はバインディング層により結合され得る。
【０００３】
自動車産業の需要増大を鑑みると、特に環境問題に関する限り、新しい要請が生じてきており、このことは、内燃機関の構成に直接反映される。その影響を当然経験するいくつかの部品は、ベアリングであり、結果として青銅製ベアリングである。
【０００４】
耐腐食性、摩擦係数及び耐擦傷性を向上させるために多くの改良が行われてきている。一方、内燃機関の作動圧の上昇によりベアリングの消耗が早くなってしまい、このような試みは成功しづらい。この作業分野では将来は簡単にならない点に注目すべきである；回転数が上昇し、より効率的であり、より低燃費の、より強力なものが求められることに注目すれば十分である。
【０００５】
当然に、新しい需要に直面すれば、既知材料は今日の内燃機関のパフォーマンスを制限するものと同じであるため、新しい材料が必要となるであろう。
【０００６】
さらに、内燃機関に関する需要の増大により、摩擦を低減するために粘度を低減させた潤滑油を使用してきている。このことは、高速においてベアリング周りのオイル層が薄くなっていき、金属製部材間の接触が増加し、ベアリングの早期消耗をもたらすため、内燃機関のベアリングには特に深刻な問題となる。
【０００７】
上記問題を解決しようとする目的で、多層ブロンズベアリングが開発されている。層の構成は、通常例えばソフトメタル合金で被覆された鋼等の抵抗基材と少なくとも１つの滑り層とを含んでおり、潤滑油の膜と接触し続けることになる。これらの層は一般に最初は支持材に密着したロール材と、最初のロール材の表面に密着した、ロール材の少なくとも１つの追加層のコーティングにより形成される。後者のロール材の外側表面は車軸と相互作用する実際の滑り層を形成する。
【０００８】
上記層の重要性は滑り層に排他的に限定されるものではないことに注意すべきである。代わりに、上記層の機能は、層間の相互作用を通じて観察され、それぞれがベアリングのパフォーマンスにおいて特別な役割を有するとともに、近接層と関連する機能を有している。さらに、役割として、ベアリングにはその耐用寿命を延ばすために１つ以上の層が備えられる。従って、１つの滑り層が消耗しても、他の層の表面が潤滑油と接触するようになり、滑り層又は消耗層としてはたらく。このような状況では、基材上に形成された層（第１層）は耐傷つき性をもたらすとともに、滑り層としても満足なパフォーマンスで作動するという目的を持っている。
【０００９】
典型的には、第１層は、ベアリング表面と車軸表面との間のずれを最小限にすることについても、表面の擦り傷や消耗を生じ得るオイル膜中に存在する粒子を抑制することについても、性能は劣る。
【００１０】
この課題のために、複数の層により構成し、それぞれの層が上記課題を避けるためにトライボロジー的性能（ｔｒｉｂｏｌｏｇｉｃ  ｏｕｔｐｕｔ）を改善する特定の機能を有するという解決策が提案されている。
【００１１】
これらの解決策のうちの１つは、ベアリング材の第１層上にスパッタリング工程によりアルミニウムとスズを蒸着することにより実行され得る。そのようなベアリングは主な性質として、高い負荷に耐えるという効果を有する。それにもかかわらず、課題は蒸着層がオイル膜中における大きな変位又は不連続性に対する感度が低く、結果として、ベアリングの劣化をもたらす可能性があるとともに、長期使用時には性能の低下をもたらし、これによりエンジンの機能低下又はそれらの故障をもたらすことである。
【００１２】
特許文献１に記載されている重合性滑り層は、高負荷条件下で運転するエンジンに使用するためのベアリングの性能を向上させることを目的としている。記載されている重合性層は摩擦を低減する添加物を含有しており、金属粉末、好ましくはアルミニウム、銅、銀、タングステン及びステンレス鋼からなる群から選ばれる金属粉末を体積で５％〜１５％含むマトリックスと、フルオロポリマー、好ましくはＰＴＦＥ又はＦＥＰを体積で１％〜１５％と、ポリアミド―イミド樹脂であるバランス材とにより構成されている。
【００１３】
この重合性層の優れた特性は、ブッシング上において、その使用年数を通じて消耗することなく留まっていることであり、これにより、従来のブッシングに比べて高い負荷容量がもたらされることに注目すべきである。そのような効果は、一般的に、アルミニウム粉末が使用された場合に優れた性能をもたらす。しかしながら、この特許文献１により開示されているベアリングは課題も有する。スパッタリング工程により蒸着された層がないために、ベアリングの負荷容量が低下する。この課題が、より高負荷の内燃機関に対する需要が高まっていることと組み合わされた場合、このベアリングの適用は確実に制限され得る。
【００１４】
従来技術により知られるもう１つのベアリングは、特許文献２に記載されている。上記特許文献１と異なり、本文献で開示されているベアリングは、スパッタリング工程により蒸着された層を備えた構造的構成を有する。この蒸着層が単に存在するだけで、ベアリングはより高負荷容量を有し、消耗に対する抵抗性があることが示されている。しかしながら、スパッタリング工程により蒸着された層を備えたベアリングは以前より既知であるため、本文献の新規性はこの事実にあるのではない。
【００１５】
従って、本特許文献に示されているベアリングは、重要な点に基づいている。重合性滑り層を蒸着層の上に設けることである。しかしながら、この重合性滑り層は、特許文献１の重合性滑り層とは関連していない点に注意すべきである。なぜならば、知られているように、これは優れた潤滑剤である二硫化モリブデンを備えた重合性犠牲層であるからである。
【００１６】
しかしながら、そのポリマーの化学組成は、ベアリングの耐用寿命を通じて維持され得るように想定されていなかった。その代わり、この重合性層は運転開始から数時間で消耗することを目的としており、これにより二硫化モリブデンがポリマーから放出されて蒸着層に浸透する。
【００１７】
結果として、本文献に記載されたベアリングは、運転開始から数時間後には従来技術のものと同等の構造的構成を有する、すなわち、耐久性に関する性能を示す主な要素がスパッタ層であるベアリングとして動作するようになる。従って、このベアリングは、優れた耐グリップ性（ｒｅｓｉｓｔａｎｃｅ  ｔｏ  ｇｒｉｐｐｉｎｇ）を示すものの、高負荷容量を保証することはできない。
【００１８】
これら２つの文献を組み合わせると、耐グリップ性と高負荷容量との間のバランス点をもたらすことができるベアリングを得ることは極めて困難であることがわかる。当然に、これらの特性は、常に求められてきたが、未だ実現には至っておらず、現在の適用においてでさえそうなのであるから、自動車産業が極めて重要であると言われてきている将来的な需要においてはなおさらである。
【００１９】
この理由は、従来のベアリングが通常遭遇する限界値にある。この点について、スパッタ滑り層を備えたベアリングの負荷容量値は通常１００ＭＰａ〜１２０ＭＰａの範囲にあり、通常のグリップ荷重（ｇｒｉｐｐｉｎｇ  ｌｏａｄ）は５０ＭＰａ〜６０ＭＰａの範囲にあることに注意するべきである。耐グリップ性の向上を目的として、ポリマーを有するバイメタルベアリング８５ＭＰａ〜９０ＭＰａという桁の値を達成し得る。しかし、通常の負荷容量は約７０ＭＰａ〜８０ＭＰａである。このような値は、上記特性のうちの一方を、他方を大きく損なうことなく改善することは困難であることをはっきりと示している。
【００２０】
当然に、両立させる技術は可能であるが、たいていは開発コストや生産コストが高すぎて実用的ではなかった。この点について、層を組み合わせるのではなく、単に層を変更することによって耐久性のより高いベアリングを達成しようとしてきた。
【００２１】
従って、ベアリングの耐久性をもたらす特性を組み合わせることができるベアリングを見出す必要があり、これにより後者は１２０ＭＰａ以上の負荷容量値、且つ８５ＭＰａより高いグリップ荷重の値を有し得る。
【先行技術文献】
【特許文献】
【００２２】
【特許文献１】英国特許出願公開第２４６５８５２号明細書
【特許文献２】米国特許第７５４１０８６号明細書
【発明の概要】
【発明が解決しようとする課題】
【００２３】
従って、本発明の目的はベアリングの耐久性をもたらす異なる特性を併せ持つことが可能なベアリングを提供することであり、これにより、負荷容量値及び耐グリップ性の値を同時に向上させることである。
【００２４】
本発明の目的はまた、滑り重合性層を受ける少なくとも１つのスパッタ層を備えるベアリングを提供し、そのポリマーコーティングはそのベアリングの耐用寿命にわたり作動し続け得ることである。
【００２５】
本発明のさらなる目的は、ポリマーコーティングを備えた少なくとも１つのスパッタ層を備えたベアリングを提供し、その重合性滑り層は、他の要素の中で、ソフトメタル合金により構成されていることである。
【課題を解決するための手段】
【００２６】
本発明の目的は、内燃機関用ベアリングであって、前記ベアリングは、青銅合金の第１層と蒸着層とが順に積層された鉄製基材を備え、前記蒸着層の上に、ソフトメタルとフルオロポリマーとシラン系材料とを備えた重合性ポリアミド−イミドマトリックスを含む滑り層が形成され、前記ベアリングは、８５ＭＰａよりも高いグリップ荷重に耐えることができるベアリングによって達成される。
【００２７】
図面に示された実施例を参照して、本発明は詳述されるであろう。
【図面の簡単な説明】
【００２８】
【図１】図１は、本発明に係るベアリングの層を示す図である。
【図２】図２は、本発明に係るベアリングの層の写真である。
【図３】図３は、従来技術のベアリングと本発明に係るベアリングとを比較するための比較グラフ図である。
【図４】図４は、従来技術のベアリングと本発明に係るベアリングとを比較するための比較写真であり、１０００時間のエンジンテスト後のものである。
【発明を実施するための形態】
【００２９】
図１及び図２は、本発明に係るベアリングの断面図を示す。好ましくは、しかし強制的ではなく、本発明に係るベアリング１は鉄製基材１０を備え、その上に青銅合金の第１層２が積層されている。第１層２はさらにスパッタリングにより蒸着された層４を受け、今度は、その層がソフトメタル、フルオロポリマー及びシラン系材料を含む重合性ポリアミド−イミドマトリックスを備えた滑り層５を受けている。代替的な構成では、図１に示されたものと同等であるが、ベアリング１は第１層２の上に積層されたバインディング層３を備え、該バインディング層３は、第１層２と蒸着層４との密着性を向上させることを主な目的とする。
【００３０】
本発明に係るベアリング１の特徴については、基材１０が鉄合金、好ましくは、厚さ１ｍｍ〜５ｍｍの範囲の低炭素鋼又は中炭素鋼を含むことに注目すべきである。
【００３１】
第１層２については、その組成は、好ましくは４％〜８％のスズ、１％〜４％のビスマス、１％〜３％のニッケル、バランス材としての銅である。銅合金は１５０〜４００マイクロメートルの範囲の厚さである。第１層２は鉛を含んでもよいし、含まなくてもよいことに注目すべきである。
【００３２】
バインディング層３は、第１層２と蒸着層４との間の結合を向上させるものであり、ニッケル及びクロムを含み、その厚さは１〜５マイクロメートルである。
【００３３】
蒸着層４は、１％〜４０％のスズ、１％のシリコン、１％の銅、２％の鉄、バランス材としてのアルミニウムを含む。蒸着層４の厚さは、３〜２０マイクロメートルの範囲である。
【００３４】
上述のごとく、本発明は、この重合性滑り層５をスパッタリングにより蒸着した層４の上に成膜することに関する。より具体的には、重合性滑り層５は、ソフトメタル、フルオロポリマー、及びシラン系材料を備えた重合性ポリイミド−イミドマトリックスを含む。
【００３５】
好ましくは、滑り層５は、体積で１〜１４％の濃度、より好ましくは、１１〜１４％、理想的な濃度は１２．５％のソフトメタル（粉末状又はフレーク状）を有する。ソフトメタルは、アルミニウム、銅、銀、タングステン合金及びステンレス鋼（ｉｎｏｘ）であってよい。
【００３６】
本発明に係る好ましい実施形態において、滑り層は、５マイクロメートルより小さい粒径のアルミニウム粉末を含む。メタルの形状は、最大面積をもたらし、重合性マトリックス中でソフトメタルの指向性を向上させ、結果として、オイル薄膜中に存在する粒子の吸収という点で性能を向上させるように形成され得る。
【００３７】
好ましくは、滑り層５は体積で２〜８％濃度のフルオロポリマーを含む。このフルオロポリマーは、ポリテトラフルオロエチレン及びフルオロエチレン−プロピレンから選んでよく、好ましくは、滑り層５のフルオロポリマーは、ポリテトラフルオロエチレン（ＰＴＦＥ）であり、その量は５．７％である。このフルオロポリマーを使用することにより、ベアリングの摩擦係数を低減し、その潤滑性が向上する点に注目すべきである。
【００３８】
滑り層５を構成する重合性マトリックスはまた、シラン系材料を含む。これらの材料は、マトリックスの安定性を促進するとともに、スパッタリングにより蒸着された層４への材料の密着性を促進する。シラン材料は、ガンマ−アミノプロピルトリエトキシシラン又はビス−（ガンマ−トリメトキシシリルプロピル）アミンから選んでもよく、好ましくは、シラン材料は、ガンマ−アミノプロピルトリエトキシシランである。滑り層は、好ましくは、体積で３〜６％、好ましくは４．８％濃度の材料、又はシラン系材料の混合物を含む。
【００３９】
滑り層５の重合性マトリックスはさらに、０．１％より低い量の他の要素と、通常は７７％の量となり得るバランス材としてのポリイミド−イミドを含む。
【００４０】
最後に、滑り層５の厚さは、５〜２０マイクロメートル、好ましくは７〜２０マイクロメートルの範囲である。
【００４１】
簡単に、本発明の新しい概念は、スパッタリングにより蒸着された層４を重合性マトリックスの滑り層５と組み合わせて関連づけることである。本発明はそれぞれの解決策の最良の性質を結合することである。一方、蒸着層４が良好な耐久性及び良好な負荷容量を保証し、重合性滑り層５が良好な耐グリップ性をもたらすと考えることは妥当であろう。従って、最良の仮説では、従来技術に見られた値、すなわち１２０ＭＰａと同等の負荷容量を有するベアリング１を達成するとともに、８５ＭＰａ以上のグリップ荷重の値を両立させ得ることが期待される。
【００４２】
驚くべきことに、この新規の組合せは予測された結果を上回っており、負荷容量１５０ＭＰａまで、及びグリップ荷重９０ＭＰａの値を達成している。これらの値は、従来技術の結果を分析した場合の単なる予測を顕著に上回るものである。
【００４３】
従って、本発明に係る構造的構成は、当初の予測を超えており、この新規ベアリング１を十分に正当化するが、コストは問題である。換言すると、本発明に係るベアリング１のコストは一部の層のみ使用しているベアリングのコストに比べて高いというのは理解できる。従って、まず、本発明に係るベアリング１は商業的に実施可能ではないと考えられかもしれない。しかしながら、達成された優れたトライボロジー性の結果により、かなりストレスのより高い最新のエンジンを含む通常のものよりも、内燃機関により長い耐用寿命を確実にもたらす。従って、本発明に係るベアリング１により達成された結果は、従来技術と同じ高さであり、潤滑性に乏しい条件下であっても、現在の限界を超えて、より長時間、エンジンを駆動するため、商業的成功であると予測される。
【００４４】
このような新規の予想外の効果はおそらく新しいメカニズム及び新しい機能に起因するものであり、この新しいメカニズム及び新しい機能には、滑り層５の重合性マトリックス中にソフトメタルフレーク又は粉末を添加したことが特別に影響している。従来技術、すなわちＭｉｂａ特許は、ソフトメタルは分解してこれらの薄いメタル粒子がオイルに移動し、ベアリングの潜在的な危険、すなわち早期の消耗を引き起こし得るため、重合性層にはソフトメタルを使用するべきではないと明確に述べている。本発明の原理は、重合性滑り層５の組成中にソフトメタルの存在を必要とする点で明確な特徴がある。
【００４５】
滑り層５に導入されるソフトメタルフレーク又は粉末の機能は、ベアリングの耐用寿命を通じてベアリングに重合性層が付着したままであることを考慮すると、エンジンの保護効果である。そのようなメタル、例えば、アルミニウムは、潤滑油中に存在する残りの粒子の吸収を促進し、これにより、後者がエンジンにダメージを与えるのを防止する。
【００４６】
高負荷及び高速により生ずるベアリングに位置する障害については、衝撃が重合性滑り層５を超えていく可能性があるということである。この点、本発明に係るベアリング１の構造的構成が機能して、蒸着層４がこれらの有害な衝撃を部分的に吸収することができるという効果をもたらす。このような効果は、その化学組成がまたソフトメタルによりもたらされているという事実により生ずる。従って、蒸着層及び滑り層５は結合して機能し、ベアリング１がより消耗しにくいようになっている。
【００４７】
より高い耐グリップ性及び高負荷容量のベアリングをもたらしているのは、２つの層４，５間のこのダイナミクスである。この点について、上述のベアリング１を内燃機関におけるその性能を評価するための種々のテストの対象とし、このベアリングによれば、摩擦が低減され、ベアリングの耐用寿命を通じて耐削れ性が向上することが明らかとなっている。
【００４８】
達成された結果によれば、ハード特性（負荷容量）とソフト特性（耐グリップ性）の間の関係を考慮した値を確立することができる。両指数はメガパスカル単位（ＭＰａ）で使用することを考慮すると、ハード特性（ＩＨ）とソフト特性（ＩＳ）との合計に相当し得るマテリアルインデックス（ＩＭ）を決定することが可能であり、次の関係が得られる：ＩＭ＝ＩＨ＋ＩＳ。
【００４９】
表１は、本発明に係るベアリング１と従来技術のベアリングのマテリアルインデックス（ＩＭ）の比較を示している。
【００５０】
【表１】
0006046809.tif 000002
【００５１】
表１によれば、本発明に係るベアリング１は、従来技術の最高値を遙かに４０％を上回るマテリアルインデックスを達成している。
【００５２】
図４の写真は、１０００時間の試験において最適な結果が達成されたことを示しており、図４の上側のベアリングは従来技術のベアリングを示し、下側のベアリングが本発明のものを示すことが判る。最も印象的なのは、本発明に係るベアリング１には全く擦り傷がない点であり、これによりその顕著な優位性が証明された。
【００５３】
この試験は高負荷ディーゼルエンジンを用いて行われた。適用された容量負荷は８５ＭＰａであった。
【００５４】
一方、図３は本発明に係るベアリング１と従来技術のものとの間で行われた試験を示す。
【００５５】
この試験は、ベンチテストで行われ、テストオイルをオンオフして最低限の給油条件下での耐擦り傷性についてのベアリングの性能を評価したものである。試験は以下の工程で行われた：
１）適量の給油で１５分間ベンチテストのエンジンを運転；
２）３分間適量の給油を行った後９０秒間給油を停止；
３）３分間適量の給油を行った後１５０秒間給油を停止。
【００５６】
本明細書において開示された本発明に係るベアリング１は、ベアリングに擦り傷が全く発生せず、次の工程へ進んだ。従来技術のベアリングは、５回の試験のうち４回で失敗し、その失敗のうち３回は最初の工程で起こった。当然に、これは控えめに言ったとしてもかなりの違いである。
【００５７】
従って、本発明に係るベアリング１の優位性は明らかで、すなわち、化学元素の組合せをそのような特定の構造的構成で調整することにより顕著な結果をもたらしていることであり、このような結果はこれまでには得られなかったものである。
【００５８】
実施形態の好ましい例について述べてきたが、本発明の範囲は、他の可能な変更例を含み、付随する請求項の内容によってのみ限定されるものではなく、可能な同等なものを含む。
【図１】
0006046809.tif 000003
【図２】
0006046809.tif 000004
【図３】
0006046809.tif 000005
【図４】
0006046809.tif 000006